(57)【要約】【課題】  作業性や保存安定性に優れているのみならず、鉛筆硬度、耐溶剤性、耐薬品性、半田耐熱性にも優れたインクジェット用一液型レジスト組成物を提供すること。【解決手段】  （Ａ）１分子中にアリル基を２個以上有し、かつ粘度が５０℃で３０ｍＰａ・ｓ以下のアリルモノマー、（Ｂ）１分子中にアクリロイル基を１〜２個有し、かつ粘度が５０℃で１０ｍＰａ・ｓ以下のアクリロイルモノマー、（Ｃ）１分子中にアクリロイル基を３個以上有し、かつ粘度が５０℃で３０ｍＰａ・ｓ以下のアクリロイルモノマー、（Ｄ）光重合開始剤、（Ｅ）酸化防止剤、（Ｆ）顔料、及び（Ｇ）有機溶剤を含有する組成物を提供する。【選択図】      なし【特許請求の範囲】
【請求項１】
（Ａ）１分子中にアリル基を２個以上有し、かつ粘度が５０℃で３０ｍＰａ・ｓ以下のアリルモノマー、（Ｂ）１分子中にアクリロイル基を１〜２個有し、かつ粘度が５０℃で１０ｍＰａ・ｓ以下のアクリロイルモノマー、（Ｃ）１分子中にアクリロイル基を３個以上有し、かつ粘度が５０℃で３０ｍＰａ・ｓ以下のアクリロイルモノマー、（Ｄ）光重合開始剤、（Ｅ）酸化防止剤、（Ｆ）顔料、及び（Ｇ）有機溶剤を含有することを特徴とするインキジェット用一液型レジスト組成物。
【請求項２】
さらに、（Ｈ）１分子中に不飽和二重結合を２個以上有し、常温で固体の樹脂を添加してなる請求項１に記載のインクジェット用一液型レジスト組成物。
【請求項３】
請求項１又は請求項２に記載のインクジェット用一液型ソルダーレジスト組成物を、プリント配線板表面にインクジェットプリンターでパターン印刷し、その塗膜を印刷時又は印刷後に活性エネルギー線の照射により部分硬化して印刷後の組成物のにじみを防止し、その後、１００℃以上で熱硬化させてレジストパターンを形成することを特徴とするレジストパターンの形成方法。
【発明の詳細な説明】
【技術分野】
【０００１】
本発明は、自動車、家電製品等に使用されるプリント配線板用のソルダーレジストやマーキングインキに用いられる一液型レジスト組成物、及びそれを用いたレジストパターンの形成方法に関し、さらに詳しくは、作業性や保存安定性に優れているのみならず、鉛筆硬度、耐溶剤性、耐薬品性、半田耐熱性にも優れたプリント配線板用の一液型レジスト組成物、及びそれを用いたレジストパターンの形成方法に関する。
【背景技術】
【０００２】
一般に、プリント配線板用のレジスト組成物としては、高精度、高密度の観点から、紫外線照射した後、現像することにより画像形成し、熱や光照射で仕上げ硬化（本硬化）する現像型の液状ソルダーレジスト組成物が広く使用されている。特に最近では、環境問題への配慮から、現像液として希アルカリ水溶液を用いるアルカリ現像型の液状ソルダーレジスト組成物が主流になっている。
このような現像液として希アルカリ水溶液を用いるアルカリ現像型の液状ソルダーレジスト組成物としては、例えば、ノボラック型エポキシ樹脂と不飽和基含有モノカルボン酸の反応生成物に酸無水物を付加したカルボキシル基含有感光性樹脂、光重合開始剤、希釈剤及びエポキシ樹脂からなるレジスト組成物が挙げられる（特許文献１参照）。
【０００３】
しかしながら、このような液状ソルダーレジスト組成物は、カルボキシル基含有感光性樹脂とエポキシ樹脂の反応性が高いため二液型であり、従って使用前に混合し、数日以内に使用しなければならないという欠点がある。
また、このような液状ソルダーレジスト組成物は、塗布、乾燥、露光、現像、熱硬化など、多くの工程が必要であり、しかもそれらの工程では、塗布機、乾燥機、露光機、現像機、熱硬化炉といった設備が必要となり、製造コストが嵩むという欠点がある。
【０００４】
一方、マーキングインキについては、隠蔽力の面からスクリーン印刷法でパターン印刷し、熱硬化する工法が主流となっている。しかし、スクリーン印刷によるパターン印刷の場合、製品毎にスクリーン版を作製する必要があり、スクリーン版の保管場所に関する問題がある。
【０００５】
これに対し、インクジェット印刷法にてソルダーレジストを形成する方法が提案されている。例えば、レジストインキをインクジェットプリンターで描画し、乾燥してレジストパターンを作成する方法が提案されている（特許文献２参照）。
しかし、スクリーン印刷法のインキ粘度が２，０００〜１５，０００ｍＰａ・ｓ（２５℃）であるのに対し、インクジェットのインキ粘度が１０〜１２０ｍＰａ・ｓ（２５℃）と低いため、このようなスクリーン印刷法による方法では、乾燥中の熱によりインキ粘度がさらに低下し、ニジミが発生するため、十分なパターン精度が得られず実用化には至ってない。
【０００６】
なお、このようなインクジェットに使用するインキの塗布粘度は、５ｍＰａ・ｓ未満の場合、インクジェットヘッドから自然に滴下、漏洩し、一方２０ｍＰａ・ｓを超えた場合、インクジェットヘッドからの吐出が困難となるため、５〜２０ｍＰａ・ｓの粘度にする必要がある。このため、高粘度のインキはヘッドを加熱して塗布している。しかし、例えば、８０℃でインキが安定であっても、その後の熱硬化温度が高くなり、基板の劣化や開始剤等の成分の揮発も多くなることから、塗布温度としては、５０℃以下が適している。
【特許文献１】特開昭６１−２４３８６９号公報（特許請求の範囲）
【特許文献２】特開平７−２６３８４５号公報（特許請求の範囲）
【発明の開示】
【発明が解決しようとする課題】
【０００７】
本発明は、前述したような問題に鑑みてなされたものであり、その主たる目的は、作業性や保存安定性に優れているのみならず、鉛筆硬度、耐溶剤性、耐薬品性、半田耐熱性にも優れたプリント配線板用のインクジェット用一液型レジスト組成物を提供することにある。
また本発明の他の目的は、このようなレジスト組成物を用いて、高精度、高密度のレジストパターンを、高価な設備を使用することなく安価に作業性良く作成する方法を提供することにある。
【課題を解決するための手段】
【０００８】
前記目的を達成するために、本発明の第一の態様としては、（Ａ）１分子中にアリル基を２個以上有し、かつ粘度が５０℃で３０ｍＰａ・ｓ以下のアリルモノマー、（Ｂ）１分子中にアクリロイル基を１〜２個有し、かつ粘度が５０℃で１０ｍＰａ・ｓ以下のアクリロイルモノマー、（Ｃ）１分子中にアクリロイル基を３個以上有し、かつ粘度が５０℃で３０ｍＰａ・ｓ以下のアクリロイルモノマー、（Ｄ）光重合開始剤、（Ｅ）酸化防止剤、（Ｆ）顔料、及び（Ｇ）有機溶剤を含有することを特徴とするインクジェット用一液型レジスト組成物が提供される。
また、好適な態様としては、上記レジスト組成物に、さらに、（Ｈ）１分子中に不飽和二重結合を２個以上有し、常温（１５〜３０℃）で固体の樹脂を添加してなるインクジェット用一液型レジスト組成物が提供される。
さらに、本発明の他の側面によれば、上記レジスト組成物を、プリント配線板表面にインクジェットプリンターでパターン印刷し、その塗膜を印刷時又は印刷後に活性エネルギー線の照射により部分硬化して印刷後の組成物のにじみを防止し、その後、１００℃以上で熱硬化させてレジストパターンを形成することを特徴とするレジストパターンの形成方法が提供される。
【発明の効果】
【０００９】
本発明によれば、一液性組成物としての保存安定性に優れ、低粘度でインクジェットプリンターに適した塗布性が有し、さらにソルダーレジストやマーキングインキとしての塗膜特性を有するインクジェット用一液型レジスト組成物を提供することができる。
さらに、本発明の一液型レジスト組成物によれば、インクジェット印刷に好適に使用できるので、工程が簡略化し、生産性が向上し、しかも設備の維持費等も低減でき、低コスト化が可能になる。
【発明を実施するための最良の形態】
【００１０】
発明者は、前記の課題を解決するため鋭意検討を重ねた結果、（Ａ）１分子中にアリル基を２個以上有し、かつ粘度が５０℃で３０ｍＰａ・ｓ以下のアリルモノマー、（Ｂ）１分子中にアクリロイル基を１〜２個有し、かつ粘度が５０℃で１０ｍＰａ・ｓ以下のアクリロイルモノマー、（Ｃ）１分子中にアクリロイル基を３個以上有し、かつ粘度が５０℃で３０ｍＰａ・ｓ以下のアクリロイルモノマー、（Ｄ）光重合開始剤、（Ｅ）酸化防止剤、（Ｆ）顔料、及び（Ｇ）有機溶剤を含有することを特徴とする組成物が、インクジェットヘッドからの吐出性に優れ、かつ一液性組成物としての安定性に優れ、十分な硬化塗膜特性を有していることを見出し、本発明を完成させるに至ったものである。
【００１１】
具体的には、本発明の組成物は、組成物中の光重合開始剤（Ｄ）が、印刷時又は印刷後の活性エネルギー線の照射により光ラジカルを発生させ、この光ラジカルがアリルモノマー（Ａ）、アクリロイルモノマー（Ｂ）、及びアクリロイルモノマー（Ｃ）に作用して、部分重合を起こして粘度が上がり、その結果、印刷後の組成物のニジミを防止し、その後、１００℃以上で加熱（本硬化）することにより、未反応のアクリロイルモノマー（Ｂ）及び（Ｃ）の熱重合、又は酸化重合が起こり、さらに未反応のアリル基も連鎖的に共重合し、耐熱性が得られる。
【００１２】
以下、本発明について詳細に説明する。
本発明において用いられるアリルモノマー（Ａ）としては、１分子中にアリル基を２個以上有し、かつ粘度が５０℃で３０ｍＰａ・ｓ以下の公知慣用のアリルモノマー、例えばジアリルフタレート、ジアリルイソフタレート、ジアリルテレフタレート、トリメチロールプロパンジアリルエーテル、トリアリルシアヌレート、トリアリルイソシアヌレート、トリメリット酸トリアリル等が挙げられる。
上記粘度が５０℃で３０ｍＰａ・ｓを超えるアリルモノマーを使用した場合、後述の１分子中にアクリロイル基を１〜２個有し、かつ粘度が５０℃で１０ｍＰａ・ｓ以下のアクリロイルモノマー（Ｂ）や有機溶剤（Ｇ）を適量加えて希釈しても、インキの粘度が高くなり過ぎてインクジェットヘッドから吐出されにくくなり、好ましくない。また単官能のアリルモノマーを使用した場合は、硬化後に三次元構造を形成しにくくなり、耐熱性が低下するので好ましくない。
【００１３】
このようなアリルモノマー（Ａ）は、単独または２種類以上を混合して用いても良く、その配合量は、レジスト組成物の不揮発分１００質量部に対して、１０〜６０質量部であり、好ましくは２０〜４０質量部である。アリルモノマー（Ａ）の配合量が１０質量部未満では、はんだ耐熱性が低下し、６０質量部を超えた場合、光硬化性が低下するので好ましくない。
【００１４】
本発明において用いられるアクリロイルモノマー（Ｂ）としては、１分子中にアクリロイル基が１〜２個有し、かつ粘度が５０℃で１０ｍＰｓ・ｓ以下の公知慣用のアクリロイルモノマーが使用でき、例えば２−エチルヘキシルアクリレート、ラウリルアクリレート、イソステアリルアクリレート、２−ヒドロキシエチルアクリレート、２−ヒドロキシプロピルアクリレート、２−メトキシエチルアクリレート、イソブチルアクリレート、ｔ−ブチルアクリレート、ブトキシエチルアクリレート、メチルトリグリコールアクリレート、シクロヘキシルアクリレート、２−エチルヘキシルカルビトールアクリレート、４−ヒドロキシブチルアクリレート、イソボロニルアクリレート、エチルカルビトールアクリレート、３−メトキシブチルアクリレート、メトキシプロピレングリコールアクリレート、ベンジルアクリレート、フェノキシエチルアクリレート、１，３―ブチレングリコールジアクリレート、１，５−ペンタンジオールジアクリレート、ネオペンチルグリコールジアクリレート、テトラヒドロフルフリルアクリレート、１，６ヘキサンジオールジアクリレート、ジエチレングリコールジアクリレート、トリエチレングリコールジアクリレート、４−アクリロイルオキシメチルー２−メチルー２−エチルー１，３−ジオキソラン、４−アクリロイルオキシメチルー２−イソブチルー２−エチルー１，３−ジオキソラン、４−アクリロイルオキシメチルー２−シクロヘキシルー１，３−ジオキソラン等が挙げられる。
上記粘度が５０℃で１０ｍＰａ・ｓを超えるアクリロイルモノマー（Ｂ）を使用した場合、後述の有機溶剤（Ｇ）を適量加えて希釈しても、インキの粘度が高くなり過ぎてインクジェットヘッドから吐出されにくくなり、好ましくない。また、後述の三官能以上のアクリロイルモノマー（Ｃ）のみにした場合、塗膜が硬くなり過ぎたり、密着性が低下するので好ましくない。
【００１５】
このようなアクリロイルモノマー（Ｂ）は、単独または２種類以上を混合して用いても良く、その配合量は、レジスト組成物の不揮発分１００質量部に対して、２〜２０質量部であり、好ましくは５〜１５質量部である。アクリロイルモノマー（Ｂ）の配合量が２質量部未満では、光硬化性が低下し、１５質量部を超えた場合、はんだ耐熱性が低下するので好ましくない。
【００１６】
本発明において用いられるアクリロイルモノマー（Ｃ）としては、１分子中にアクリロイル基が３個以上有し、かつ粘度が５０℃で３０ｍＰｓ・ｓ以下の公知慣用のアクリロイルモノマーが使用でき、例えばトリメチロールプロパントリアクリレート、トリメチロールプロパントリアクリレート、ペンタエリスリトールトリアクリレート、ペンタエリスリトールテトラアクリレート、ジペンタエリスリトールヘキサアクリレート、ジペンタエリスリトールペンタアクリレート、及びそれらのＥＯ付加体等が挙げられる。
上記粘度が５０℃で３０ｍＰａ・ｓを超えるアクリロイルモノマーを使用した場合、前述の１分子中にアクリロイル基を１〜２個有し、かつ粘度が５０℃で１０ｍＰａ・ｓ以下のアクリロイルモノマー（Ｂ）や後述の有機溶剤（Ｇ）を適量加えて希釈しても、インキの粘度が高くなり過ぎてインクジェットヘッドから吐出されにくくなり、好ましくない。また、前述の１分子中にアクリロイル基を１〜２個有するアクリロイルモノマー（Ｂ）のみを使用した場合は、硬化後に三次元構造を形成しにくくなり、耐熱性が低下するので好ましくない。
【００１７】
このようなアクリロイルモノマー（Ｃ）は、単独または２種類以上を混合して用いても良く、その配合量は、レジスト組成物の不揮発分１００質量部に対して、２０〜６５質量部であり、好ましくは１０〜４０質量部である。アクリロイルモノマー（Ｃ）の配合量が１０質量部未満では、光硬化性が低下し、４０質量部を超えた場合、塗膜が硬くなり硬化歪みが増えたり、はんだ耐熱性等が低下するので好ましくない。
【００１８】
本発明において用いられる光重合開始剤（Ｄ）としては、公知慣用の光重合開始剤が使用でき、例えばベンゾイン、ベンゾインメチルエーテル、ベンゾインエチルエーテル、ベンゾインイソプロピルエーテル等のベンゾインとベンゾインアルキルエーテル類；アセトフェノン、２，２−ジメトキシ−２−フェニルアセトフェノン、２，２−ジエトキシ−２−フェニルアセトフェノン、１，１−ジクロロアセトフェノン等のアセトフェノン類；２−メチル−１−［４−（メチルチオ）フェニル］−２−モルフォリノ−プロパン−１−オン、２−ベンジル−２−ジメチルアミノ−１−（４−モルホリノフェニル）−ブタン−１−オン、Ｎ，Ｎ−ジメチルアミノアセトフェノン等のアミノアセトフェノン類；２−メチルアントラキノン、２−エチルアントラキノン、２−ｔ−ブチルアントラキノン、１−クロロアントラキノン等のアントラキノン類；２，４−ジメチルチオキサントン、２，４−ジエチルチオキサントン、２−クロロチオキサントン、２，４−ジイソプロピルチオキサントン等のチオキサントン類；アセトフェノンジメチルケタール、ベンジルジメチルケタール等のケタール類；ベンゾフェノン、４，４’−ビスジエチルアミノベンゾフェノン等のベンゾフェノン類又はキサントン類；２，４，６−トリメチルベンゾイルジフェニルホスフィンオキサイドや、２−トリクロロメチル−５−スチリル−１，３，４−オキサジアゾール、２−トリクロロメチル−５−（ｐ−シアノスチリル）−１，３，４−オキサジアゾール等のハロメチルオキサジアゾール系化合物；２，４−ビス（トリクロロメチル）−６−（ｐ−メトキシ−フェニルビニル）−１，３，５−トリアジン、２，４−ビス（トリクロロメチル）−６−ｐ−メトキシスチリル−ｓ−トリアジン、２，４−ビス（トリクロロメチル）−６−（１−ｐ−ジメチルアミノフェニル−１，３−ブタジエニル）−ｓ−トリアジン等のハロメチル−ｓ−トリアジン系化合物が挙げられる。
このような公知慣用の光重合開始剤は、単独でまたは２種類以上の混合物として使用でき、更にはＮ，Ｎ−ジメチルアミノ安息香酸エチルエステル、Ｎ，Ｎ−ジメチルアミノ安息香酸イソアミルエステル、ペンチル−４−ジメチルアミノベンゾエート、トリエチルアミン、トリエタノールアミン等の第三級アミン類などの光開始助剤を加えることができる。また、可視光領域に吸収のあるＣＧＩ−７８４（チバ・スペシャルティ・ケミカルズ（株）製）等のチタノセン化合物等も、光反応を促進するために添加することができる。上記光重合開始剤（Ｄ）は、特にこれらに限られるものではなく、紫外光もしくは可視光領域で光を吸収し、感光性の不飽和二重結合をラジカル重合させるものであれば、光重合開始剤、光開始助剤に限らず、使用できる。
【００１９】
このような光重合開始剤（Ｄ）は、単独または２種類以上を混合して用いても良く、その配合量は、レジスト組成物の不揮発分１００質量部に対して、１〜４質量部であり、好ましくは２〜３質量部である。光重合開始剤（Ｄ）の配合量が１重量部未満では、光硬化性が低下し、３質量部を超えた場合、結晶の析出や塗膜下部の光硬化性低下が起こり、好ましくない。
【００２０】
本発明において用いられる酸化防止剤（Ｅ）は、公知慣用の酸化防止剤が使用でき、例えばジシアンジアミド、ｏ−トリルビグアニド、グアナミン、アセトグアナミン、ベンゾグアナミン等のグアナミン類；メラミン、２，４−エチルジアミノ−ｓ−トリアジン、２，４−エチルジアミノ−６−トリル−ｓ−トリアジン、２，４−エチルジアミノ−６−キシリル−ｓ−トリアジン等のトリアジン類；ベンゾトリアゾール、ベンズイミダゾール、ベンゾチアゾール、インダゾール、フタラゾン、３−アミノー１，２，４−トリアゾール等の複素環アミン類；２，６−ジ−ｔ−ブチル−ｐ−クレゾール等のフェノール系酸化防止剤；ジラウリル−３，３’−ジチオプロピオネート等の硫黄系酸化防止剤；トリフェニルホスファイト等のリン系酸化防止剤等が挙げられる。
【００２１】
このような酸化防止剤（Ｅ）は、単独または２種類以上を混合して用いても良く、その配合量は、レジスト組成物の不揮発分１００質量部に対して、０．１〜４質量部であり、好ましくは０．５〜２質量部である。酸化防止剤（Ｅ）の配合量が０．５質量部未満では、銅箔の酸化が起こり、剥がれや絶縁不良となり、２質量部を越えた場合、塗膜下部の光硬化性低下が起こり、好ましくない。
【００２２】
本発明において用いられる顔料（Ｆ）としては、赤色顔料のアントラキノン系顔料、ペリレン系顔料；黄色顔料のジスアゾ系顔料、イソインドリン系顔料；緑色顔料のハロゲン化フタロシアニン系顔料；青色顔料のフタロシアニン系顔料；黒色顔料のカーボン、アニリンブラック、酸化鉄；白色顔料の酸化チタン、酸化アルミ等が挙げられる。その他に、硫酸バリウム、炭酸カルシウム、シリカ等の公知慣用の体質顔料が挙げられる。
このような顔料（Ｆ）は、単独または２種類以上を混合して用いても良く、その配合量は、レジスト組成物の不揮発分１００質量部に対して、０．１〜３０重量部であり、好ましくは０．５〜２質量部である。顔料（Ｆ）の配合量が０．１質量部未満では視認性が劣り、３０質量部を越えた場合、塗膜下部の光硬化性低下が起こり、好ましくない。
【００２３】
本発明において用いられる有機溶剤（Ｇ）としては、例えばメチルエチルケトン、シクロヘキサノン等のケトン類；トルエン、キシレン、テトラメチルベンゼン等の芳香族炭化水素類；セロソルブ、メチルセロソルブ、プロピレングリコールモノメチルエーテル、プロピレングリコールモノエチルエーテル等のグリコールエーテル類；酢酸エチル、酢酸ブチル、セロソルブアセテート等の酢酸エステル類；エタノール、プロパノール等のアルコール類；ペンタン、オクタン、デカン等の脂肪族炭化水素；石油エーテル、石油ナフサ、水添石油ナフサ、ソルベントナフサ等の石油系溶剤などが挙げられる。
【００２４】
このような有機溶剤（Ｇ）は、光重合開始剤（Ｄ）、酸化防止剤（Ｅ）、樹脂（Ｆ）を溶解させ、またレジスト組成物をインクジェット印刷に適した粘度に調整するために用いられ、単独または２種類以上を混合して用いても良い。これらの有機溶剤（Ｇ）の配合量は、レジスト組成物の不揮発分１００質量部に対して、０．１〜１５質量部であり、好ましくは５〜１０質量部である。有機溶剤（Ｇ）の配合量が０．１質量部未満では、粘度の希釈効果が無く、１５質量部を超えた場合、光硬化時に膨れ等が発生するので好ましくない。
また、これらの有機溶剤（Ｇ）の沸点は、インクジェットヘッドの加熱温度より３０℃以上高いことが好ましい。有機溶剤（Ｇ）の沸点が、前記温度より低い場合、インクジェットのヘッド内で泡を発生しやすくなり、塗布性が低下し、好ましくない。
【００２５】
さらに、エチレングリコールジメタクリレート、メタクリル酸エチル等の低分子量のメタクリロイルモノマーを、希釈剤として使用することもできる。これらメタクリロイルモノマーは、活性エネルギーに対する感度が低く、多量に加えると光硬化性を低下させるが、未反応のメタクリロイルモノマーは、加熱時に揮発し、有機溶剤と同様の作用をする。
【００２６】
本発明のレジスト組成物は、硬化塗膜の歪み緩和や耐熱性向上のため、（Ｈ）１分子中に不飽和二重結合を２個以上持ち、常温で固体の樹脂を配合することが出来る。
前記１分子中に不飽和二重結合を２個以上持ち、常温（１５〜３０℃）で固体の樹脂（Ｈ）としては、エポキシアクリレート、ウレタンアクリレート、ポリエステルアクリレート、トリアリルイソシアヌレート樹脂、ジアリルフタレート樹脂、ジアリルイソフタレート樹脂、ジアリルテレフタレート樹脂等が挙げられる。
【００２７】
このような固体の樹脂（Ｈ）の配合量は、レジスト組成物の不揮発分１００質量部に対して、５質量部以下で使用される。固体の樹脂（Ｈ）の配合量が、５質量部を超えた場合、レジスト組成物の粘度が上昇し、インクジェット塗布性が低下するので好ましくない。
【００２８】
本発明のレジスト組成物は、必要に応じて公知慣用の種々の添加剤、例えば消泡剤、密着性付与剤、レベリング剤、顔料分散剤等の各種添加剤類を配合することができる。
これらの添加剤の配合量は、レジスト組成物の不揮発分１００質量部に対して、５質量部以下である。添加剤の配合量が、５質量部を超えた場合、レジスト組成物の粘度が上昇し、インクジェット塗布性を低下するので好ましくない。
【００２９】
さらに、熱硬化性を向上させるために、公知慣用の有機過酸化物を添加することができ、例えばイソブチルパーオキサイド、α、α’−ビス（ネオデカノイルパーオキシ）ジイソプロピルベンゼン、クミルパーオキシジカーボネート、ジ−ｎ−プロピルパーオキシジカーボネート、ジイソプロピルパーオキシジカーボネート、ジ−ｓｅｃ−ブチルパーオキシジカーボネート、１，１，３，３−テトラメチルブチルパーオキシネオデカノエート、ビス（４−ｔ−ブチルシクロヘキシルパーオキシジカーボネート、１−シクロヘキシル−１−メチルエチルパーオキシネオデカノエート、ジー２−エトキシエチルパーオキシジカーボネート、ジ（２−エチルヘキシル）ジカーボネート、ｔ−ヘキシルパーオキシネオデカノエート、ジメトキシブチルパーオキシジカーボネート、ｔ−ブチルパーオキシネオデカノエート、ｔ−ヘキシルパーオキシピバレート、ｔ−ブチルパーオキシピバレート、３，５，５−トリメチルヘキサノイルパーオキサイド、オクタノイルパーオキサイド、ラウロイルパーオキサイド、ステアロイルパーオキサイド、１，１，３，３−テトラメチルブチルパーオキシー２−エチルヘキサノエート、スクシンパーオキサイド、２，５−ジメチル−２，５−ジ（エチルヘキサノイルパーオキシ）ヘキサン、ｔ−ヘキシルパーオキシ−２−エチルヘキサノエート、ｔ−ブチルパーオクトエート、４−メチルベンゾイルパーオキサイド、ｔ−ブチルパーオキシ−２−エチルヘキサノエート、ｍ−トルオイルパーオキサイド、ベンゾイルパーオキサイド、ｔ−ブチルパーオキシイソブチレート、１，１−ビス（ｔ−ブチルパーオキシ）２−メチルシクロヘキサン、１，１−ビス（ｔ−ヘキシルパーオキシ）−３，３，５−トリメチルシクロヘキサン、１，１−ビス（ｔ−ヘキシルパーオキシ）シクロヘキサン、１，１−（ｔ−ブチルパーオキシ）−３，３，５−トリメチルシクロヘキサン等が挙げられる。
【００３０】
このような有機過酸化物の配合量としては、レジスト組成物の不揮発分１００質量部に対して、０．５質量部以下である。有機過酸化物の配合量が、０．５質量部を超えた場合、保存安定性が低下したりするので好ましくない。
【００３１】
以上説明したような成分を配合して得られる本発明の一液型レジスト組成物は、撹拌機や分散機、例えばロールミル、サンドミル、ボールミルあるいはアトライターのような分散機を使用して均一になるまで、混合・分散して調整する。
【００３２】
このように調整された本発明の一液型レジスト組成物によれば、プリント基板表面にインクジェットプリンターでパターン印刷し、その塗膜を印刷時又は印刷後に活性エネルギー線の照射により部分硬化して印刷後の組成物のにじみを防止し、その後、１００℃以上、好ましくは１００〜１８０℃、より好ましくは１５０℃で熱硬化（本硬化）して、レジストパターンを得ることができる。
なお、上記活性エネルギー線の照射や熱硬化は、空気中、または不活性ガス雰囲気中で行なっても構わない。
【００３３】
また、活性エネルギー線の照射光源としては、低圧水銀灯、中圧水銀灯、高圧水銀灯、超高圧水銀灯、キセノンランプ又はメタルハライドランプなどが適当であり、レーザー光線なども活性エネルギー線として利用できる。
【実施例】
【００３４】
以下、本発明の実施例等により具体的に説明するが本発明はこれら実施例に限定されるものではない。なお、以下において特に断りのない限り、「部」は質量部を意味するものとする。
【００３５】
表１に示す割合で配合した配合物を、サンドミルで８時間分散し、１μｍのフィルターで濾過し、インクジェット用一液型ソルダーレジスト組成物（実施例１〜５）、及びマーキングインキ組成物（実施例６）を得た。
【００３６】
【表１】
2005045116.tif 000002
【００３７】
このようにして得られたインクジェット用一液型レジスト組成物を、表２に示す工程に従い、基板の作製を行った。
なお、マーキングインキの評価は、ソルダーレジスト塗布基板を用い、ソルダーレジスト上の塗膜特性を評価した。
【００３８】
【表２】
2005045116.tif 000003
【００３９】
なお、比較として太陽インキ製造製 熱硬化型ソルダーレジスト Ｓ−２２２をインクジェットにて塗布できるように、溶剤で希釈し濾過したが、不揮発分が５ｗｔ％となり、十分な膜厚を確保できず、また溶剤量が多いためレジストが硬化しなかった。また紫外線硬化型ソルダーレジスト ＵＶＲ−１５０を同様にインクジェットにて塗布できるよう希釈剤ＵＶＲレジューサーで希釈し濾過したが、アクリロイルモノマー量が増えたため光量２０００ｍJ／ｃｍ２の紫外線を照射しても硬化せず、比較試験ができなかった。
【００４０】
インクジェット用一液型ソルダーレジスト組成物の実施例１〜５、及びインクジェット用一液型マーキングインキ組成物の実施例６の評価結果を、表３に示す。
【００４１】
【表３】
2005045116.tif 000004
【００４２】
なお、表３中の性能試験の評価方法は、以下の通りである。
（１）粘度
本発明のレジスト組成物をインクジェットプリンターで、塗布する時の粘度（５０℃）を測定した。（適正粘度＝５〜２０ｍＰａ・ｓ）
比重は比重計を用いて測定し、動粘度はキャノンフェンスケ型粘度計を用いて測定した。
粘度（ｍＰａ・ｓ）＝動粘度（ｍｍ２／ｓ）×比重
【００４３】
（２）塗膜硬度
銅箔上の硬化塗膜の鉛筆硬度を、ＪＩＳ Ｋ −５４００ の試験方法に従って評価した。
【００４４】
（３）耐溶剤性
硬化塗膜を、プロピレングリコールモノメチルアセテートに３０分間浸漬した後の塗膜状態を評価した。
○：全く変化が認められないもの    △：ほんの僅か変化しているもの
×：顕著に変化しているもの        
【００４５】
（４）耐薬品性
硬化塗膜を、１０ｗｔ ％の塩酸に１０ 分間浸漬した後の塗膜状態を評価した。
○：全く変化が認められないもの    △：ほんの僅か変化しているもの
×：顕著に変化しているもの        
【００４６】
（５）はんだ耐熱性
硬化塗膜を、ＪＩＳ Ｃ −６４８１ の試験方法に準じて、２６０ ℃のはんだ槽に５秒間浸漬後、セロハンテープによるピーリング試験を行なった後の塗膜状態を評価した。
○：塗膜に剥離がないもの
△：塗膜が僅かに剥離しているもの
×：塗膜が剥離したもの
【００４７】
（６）保存安定性
インクジェット用一液型ソルダーレジスト組成物を、常温で保存し、ゲル化するまでの日数を評価した。